(57)【要約】【課題】樹脂で形成された基材層及び表面層を備えた複層フィルムの前記表面層を、長期間にわたって擦過できる擦過具を提供する。【解決手段】樹脂で形成された基材層及び表面層を備えた複層フィルムの前記表面層を擦過するための擦過具であって、細孔を有する多孔質部と、前記多孔質部の表面としての、前記表面層を擦過可能な突起部を有する擦過面と、前記多孔質部の内部に形成された中空部と、を有し、前記細孔が、前記中空部から前記擦過面まで連通している、擦過具。【選択図】図１
2020001262.tif 000002
【特許請求の範囲】
【請求項１】
樹脂で形成された基材層及び表面層を備えた複層フィルムの前記表面層を擦過するための擦過具であって、
細孔を有する多孔質部と、
前記多孔質部の表面としての、前記表面層を擦過可能な突起部を有する擦過面と、
前記多孔質部の内部に形成された中空部と、を有し、
前記細孔が、前記中空部から前記擦過面まで連通している、擦過具。
【請求項２】
前記多孔質部が、円筒形を有する、請求項１に記載の擦過具。
【請求項３】
請求項１又は２に記載の擦過具と、
樹脂で形成された基材層及び表面層を備えた複層フィルムを、前記擦過具の擦過面に前記表面層が接触するように、前記擦過具に供給できるフィルム供給部と、
前記擦過具の中空部に流体を供給できる流体供給部と、を備える、分離装置。
【請求項４】
樹脂で形成された基材層及び表面層を備えた複層フィルムから、前記表面層を分離して、前記基材層を含む樹脂フィルムを得る、樹脂フィルムの製造方法であって、
前記表面層を、請求項１又は２に記載の擦過具の擦過面で擦過する工程と、
前記擦過具の中空部に、流体を供給する工程と、
供給された前記流体が、前記多孔質部の細孔を通って、前記擦過面に流出する工程と、を含む、樹脂フィルムの製造方法。
【発明の詳細な説明】
【技術分野】
【０００１】
本発明は、擦過具、当該擦過具を備えた分離装置、及び、当該擦過具を用いた樹脂フィルムの製造方法に関する。
【背景技術】
【０００２】
樹脂で形成された層を備える複層フィルムから、その複層フィルムに含まれる樹脂をリサイクルしようとする場合がある。この場合、一般には、各層を分離し、目的の層に含まれる樹脂を他の層に含まれる材料とは別に回収することが求められる。多くの場合、回収したい樹脂とそれ以外の材料との間の溶媒に対する溶解性の差を利用して、目的の層に含まれる樹脂の回収が行われる（特許文献１〜３）。例えば、ある溶媒に不溶な樹脂で形成された基材層と、その溶媒に可溶な材料で形成された表面層とを備えた複層フィルムからは、前記の溶媒で表面層を溶解して分離することにより、基材層に含まれる樹脂を回収することができる。
【先行技術文献】
【特許文献】
【０００３】
【特許文献１】特開２０１３−１７３２３９号公報
【特許文献２】特開２００４−１６９００５号公報
【特許文献３】特開平０５−２００３７９号公報
【発明の概要】
【発明が解決しようとする課題】
【０００４】
ところが、回収したい樹脂とそれ以外の材料との間の溶媒に対する溶解性の差が小さい場合、従来の方法では、目的の層に含まれる樹脂を他の層に含まれる材料と別に回収することが難しい。そこで、本発明者は、擦過によって物理的に分離を行うことを試みた。
【０００５】
具体的には、本発明者は、基材層及び表面層を備えた長尺の複層フィルムを用意し、その複層フィルムの表面層を擦過した。擦過具としては、突起部を有する擦過面を外周面として有するローラー状の擦過具を用いた。ローラー状の擦過具を回転させて表面層を擦過することにより、基材層から表面層が分離されるので、基材層を含む樹脂フィルムが得られる。そこで、本発明者は、その樹脂フィルムに含まれる樹脂を回収し、リサイクルすることを試みた。
【０００６】
前記のような表面層の擦過を行うと、その擦過された表面層は、擦過片として分離される。この擦過片は、擦過具の擦過面に付着することがある。長期間の擦過によって、擦過片が擦過面に多く付着すると、その擦過面の突起部が擦過片で埋まる場合がある。この場合、表面層の擦過の効率が低下するので、長期間にわたって表面層の分離を続けることが難しい。
【０００７】
また、前記のように表面層の擦過の効率が低下すると、回収される樹脂に、表面層の材料が混入する可能性がある。このような混入は、特に、光学フィルムのリサイクルの分野において大きな課題となる。例えば、表面層が材料としてウレタン樹脂を含む場合、そのウレタン樹脂の混入は、リサイクルされた樹脂の着色を生じる可能性がある。光学フィルムでは、僅かな着色であっても当該光学フィルムの性能に対する影響が大きい。よって、前記の着色を抑制できる程度に効率的な分離ができないと、光学フィルムのリサイクルとしては、実用化は難しい。
【０００８】
本発明は、前記の課題に鑑みて創案されたもので、樹脂で形成された基材層及び表面層を備えた複層フィルムの前記表面層を、長期間にわたって擦過できる擦過具；複層フィルムの表面層を長期間にわたって分離できる分離装置；並びに、長期間にわたって、複層フィルムから表面層を分離して樹脂フィルムを製造できる製造方法；を提供することを目的とする。
【課題を解決するための手段】
【０００９】
本発明者は、前記の課題を解決するべく、鋭意検討した。その結果、本発明者は、擦過具の擦過面から流体を流出させながら擦過を行うことにより、擦過面に対する擦過片の付着を抑制できることを見い出し、本発明を完成させた。
すなわち、本発明は、下記のものを含む。
【００１０】
〔１〕  樹脂で形成された基材層及び表面層を備えた複層フィルムの前記表面層を擦過するための擦過具であって、
細孔を有する多孔質部と、
前記多孔質部の表面としての、前記表面層を擦過可能な突起部を有する擦過面と、
前記多孔質部の内部に形成された中空部と、を有し、
前記細孔が、前記中空部から前記擦過面まで連通している、擦過具。
〔２〕  前記多孔質部が、円筒形を有する、〔１〕に記載の擦過具。
〔３〕  〔１〕又は〔２〕に記載の擦過具と、
樹脂で形成された基材層及び表面層を備えた複層フィルムを、前記擦過具の擦過面に前記表面層が接触するように、前記擦過具に供給できるフィルム供給部と、
前記擦過具の中空部に流体を供給できる流体供給部と、を備える、分離装置。
〔４〕  樹脂で形成された基材層及び表面層を備えた複層フィルムから、前記表面層を分離して、前記基材層を含む樹脂フィルムを得る、樹脂フィルムの製造方法であって、
前記表面層を、請求項１又は２に記載の擦過具の擦過面で擦過する工程と、
前記擦過具の中空部に、流体を供給する工程と、
供給された前記流体が、前記多孔質部の細孔を通って、前記擦過面に流出する工程と、を含む、樹脂フィルムの製造方法。
【発明の効果】
【００１１】
本発明によれば、樹脂で形成された基材層及び表面層を備えた複層フィルムの前記表面層を、長期間にわたって擦過できる擦過具；複層フィルムの表面層を長期間にわたって分離できる分離装置；並びに、長期間にわたって、複層フィルムから表面層を分離して樹脂フィルムを製造できる製造方法；を提供できる。
【図面の簡単な説明】
【００１２】
【図１】図１は、本発明の第一実施形態に係る分離装置を模式的に示す平面図である。
【図２】図２は、本発明の第一実施形態に係る分離装置を模式的に示す正面図である。
【図３】図３は、本発明の一実施形態に係る分離装置の擦過ローラーを、当該擦過ローラーの軸方向に平行な平面で切った断面を模式的に示す断面図である。
【図４】図４は、本発明の第二実施形態に係る分離装置を模式的に示す正面図である。
【図５】図５は、本発明の第三実施形態に係る分離装置を模式的に示す正面図である。
【図６】図６は、本発明の第四実施形態に係る分離装置を模式的に示す正面図である。
【図７】図７は、一例としての複層フィルムをその厚み方向に平行な平面で切った断面を模式的に示す断面図である。
【図８】図８は、別の一例としての複層フィルムをその厚み方向に平行な平面で切った断面を模式的に示す断面図である。
【発明を実施するための形態】
【００１３】
以下、実施形態及び例示物を示して、本発明について詳細に説明する。ただし、本発明は、以下に説明する実施形態及び例示物に限定されるものでは無く、本発明の特許請求の範囲及びその均等の範囲を逸脱しない範囲において任意に変更して実施しうる。
【００１４】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。長尺のフィルムの長さの上限は、特に制限は無く、例えば、幅に対して１０万倍以下としうる。
【００１５】
以下の説明において、「上流」及び「下流」とは、別に断らない限り、フィルムの搬送方向における上流及び下流を示す。
【００１６】
［第一実施形態］
以下、本発明の第一実施形態に係る樹脂フィルムの製造方法を説明する。第一実施形態に係る樹脂フィルムの製造方法では、基材層及び表面層を備えた長尺の複層フィルムから、表面層を分離して、基材層を含む長尺の樹脂フィルムを得る。
【００１７】
図１は、本発明の第一実施形態に係る分離装置１を模式的に示す平面図である。また、図２は、本発明の第一実施形態に係る分離装置１を模式的に示す正面図である。
図１に示すように、分離装置１は、複層フィルム１０の表面層を擦過できる擦過具としての擦過ローラー１１０と；複層フィルム１０を擦過ローラー１１０に供給できるフィルム供給部としての供給ローラー１２０と；複層フィルム１０と擦過ローラー１１０との接触圧力を調整できる圧力調整部としての押えローラー１３１及び１３２と；樹脂フィルム２０を送出できるフィルム送出部としての送出ローラー１４０と；流体が収納された収納容器としてのタンク１５０と；流体を供給できる流体供給部としてのポンプ１６０と；流体をろ過できるろ過部としてのフィルタ１７０と；流体を回収できる流体回収部としての回収器１８０と；流体中の擦過片を分離できる擦過片分離部１９０と；を備える。本実施形態では、分離装置１が、供給ローラー１２０、押えローラー１３１、擦過ローラー１１０、押えローラー１３２及び送出ローラー１４０を、フィルム搬送路において上流からこの順に備える例を示す。
【００１８】
擦過ローラー１１０は、複層フィルム１０の表面層を擦過するためのローラーであって、多孔質部１１１と、この多孔質部１１１を支持するフランジ１１２及び１１３とを備える。
【００１９】
多孔質部１１１は、当該多孔質部１１１の表面として、複層フィルム１０の表面層を擦過可能な突起部（図示せず）を有する擦過面１１４を有している。通常、擦過面１１４は、複数の突起部及び窪み部を有する粗面として形成されていて、突起部が複層フィルム１０の表面層に接触することにより、表面層の擦過が達成される。前記の粗面の粗さは、表面層の擦過が可能である範囲で任意に設定できる。例えば、厚み１００ｎｍ以下程度の樹脂からなる表面層を擦過したい場合には、粗面の最大高さＲｚで５μｍ程度でありうる。本実施形態では、多孔質部１１１が円筒形を有しており、この多孔質部１１１の外側面の全体が擦過面１１４である例を示す。多孔質部１１１が円筒形を有することにより、擦過ローラー１１０の回転による表面層の効率的な擦過が可能である。
【００２０】
図３は、本発明の一実施形態に係る分離装置１の擦過ローラー１１０を、当該擦過ローラー１１０の軸方向に平行な平面で切った断面を模式的に示す断面図である。図３に示すように、擦過ローラー１１０の多孔質部１１１の内部には、中空部１１５が形成されている。本実施形態で示す例においては、多孔質部１１１が円筒形を有しているので、その内部に円柱状の中空部１１５が形成されている。
【００２１】
前記の多孔質部１１１は、細孔を有する多孔質材料で形成されている。よって、多孔質部１１１は、多数の細孔（図示せず。）を有する。この細孔は、中空部１１５から擦過面１１４まで連通している。前記の多孔質材料としては、擦過面１１４の摩耗を抑制する観点から、複層フィルム１０の表面層よりも硬度が硬い硬質材料が好ましい。このような多孔質部１１１は、例えば、適切な粉末状の無機材料を焼成して得られるセラミック部材として形成できるが、多孔質部１１１の形成方法はこれに限定されない。
【００２２】
フランジ１１２は、多孔質部１１１の軸方向の一端に設けられている。他方、フランジ１１３は、多孔質部１１１の軸方向の他端に設けられている。よって、多孔質部１１１内の中空部１１５は、フランジ１１２及び１１３によって蓋をされている。また、一方のフランジ１１２には、中空部１１５に流体としての水を供給できるように、導入路１１６が形成されている。なお、本実施形態では、フランジ１１２とフランジ１１３とが分離された例を示すが、これらのフランジ１１２及び１１３は、ローラーの構造上、分離されずに一体に設けられていてもよい。
【００２３】
図１及び図２に示すように、前記の擦過ローラー１１０は、複層フィルム１０の搬送路の一側（表面層側）に、周方向に回転可能に設けられている。この擦過ローラー１１０には、当該擦過ローラー１１０を回転駆動するための駆動装置（図示せず。）が接続されている。よって、擦過ローラー１１０は、回転状態の擦過ローラー１１０の擦過面１１４が複層フィルム１０の表面層に接触することにより、その表面層を擦過できるように設けられている。複層フィルム１０の長手方向において、擦過ローラー１１０の回転の向きは、複層フィルム１０の搬送方向Ａ１０と同じ向きでもよい。ただし、擦過ローラー１１０による複層フィルム１０の表面層の擦過回数を増やす観点では、複層フィルム１０の長手方向における擦過ローラー１１０の回転の向きは、図２において矢印Ａ１１０で示すように、複層フィルム１０の搬送方向Ａ１０と逆向きが好ましい。
【００２４】
擦過ローラー１１０は、複層フィルム１０の表面層の少なくとも一部のエリアを擦過できるように設けられている。特に、擦過ローラー１１０は、複層フィルム１０の表面層の全部のエリアを擦過できるように設けられることが好ましい。本実施形態では、図１に示すように、複層フィルム１０の表面層の全部のエリアを擦過できるようにするため、複層フィルム１０の幅方向全体に亘って多孔質部１１１が延在するように擦過ローラー１１０が設けられた例を示す。
【００２５】
供給ローラー１２０は、図２に示すように、周方向に回転可能に設けられている。また、この供給ローラー１２０には、当該供給ローラー１２０を回転駆動するための駆動装置（図示せず。）が接続されている。よって、供給ローラー１２０は、駆動装置から与えられる駆動力によって矢印Ａ１２０で示すように回転し、その回転によって複層フィルム１０を擦過ローラー１１０へと供給できるように設けられている。この際、供給ローラー１２０は、供給される複層フィルム１０の表面層が擦過ローラー１１０の擦過面１１４（図１参照）に接触できるように、表面層を擦過ローラー１１０側にして複層フィルム１０を供給できるように設けられている。本実施形態では、供給ローラー１２０が、長尺の複層フィルム１０を、その長手方向に搬送することにより、擦過ローラー１１０へと供給可能に設けられた例を示す。
【００２６】
押えローラー１３１は、擦過ローラー１１０の上流に設けられたローラーであり、押えローラー１３２は、擦過ローラー１１０の下流に設けられてローラーである。これらの押えローラー１３１及び１３２は、それぞれ、複層フィルム１０に対して擦過ローラー１１０とは反対側に回転可能に設けられている。また、押えローラー１３１及び１３２は、搬送される複層フィルム１０を、擦過ローラー１１０とは反対側から押えることができるように設けられる。このように押えることにより、押えローラー１３１及び１３２は、複層フィルム１０と擦過ローラー１１０との接触圧力の調整、及び、複層フィルム１０と擦過ローラー１１０との接触長さの調整、が可能である。
【００２７】
送出ローラー１４０は、周方向に回転可能に設けられている。また、この送出ローラー１４０には、当該送出ローラー１４０を回転駆動するための駆動装置（図示せず。）が接続されている。よって、送出ローラー１４０は、駆動装置から与えられる駆動力によって矢印Ａ１４０で示すように回転し、その回転によって樹脂フィルム２０を送出できるように設けられている。本実施形態では、送出ローラー１４０が、長尺の樹脂フィルム２０を、その長手方向に搬送することにより、送出可能に設けられた例を示す。
【００２８】
タンク１５０には、流体としての水が収納されている。また、タンク１５０には、タンク１５０内の水を擦過ローラー１１０の中空部１１５に加圧しながら供給できるように、ポンプ１６０が接続されている。具体的には、ポンプ１６０による水の供給ができるように、タンク１５０とポンプ１６０とが配管で接続され、また、ポンプ１６０と擦過ローラー１１０のフランジ１１２に形成された導入路１１６とが配管で接続されている。さらに、ポンプ１６０と擦過ローラー１１０の導入路１１６との間には、水をろ過できるフィルタ１７０が設けられている。これらのタンク１５０、ポンプ１６０及びフィルタ１７０により、擦過ローラー１１０の中空部１１５へ水を供給する供給系が形成される。
【００２９】
回収器１８０は、擦過ローラー１１０の擦過面１１４（図１参照）から送出される水を回収できるように、擦過ローラー１１０の鉛直下方に設けられた容器である。この回収器１８０は、回収器１８０で回収した水をタンク１５０に戻せるようにするため、配管によって前記のタンク１５０に接続されている。また、回収器１８０とタンク１５０との間には、タンク１５０へ戻される水に含まれる擦過片を分離できるフィルタ等の擦過片分離部１９０が設けられている。これらの回収器１８０及び擦過片分離部１９０により、タンク１５０へ水を回収する回収系が形成される。回収器１８０とタンク１５０との間には、回収器１８０からタンク１５０への水の送出を促進するため、必要に応じてポンプ（図示せず）を設けてもよい。
【００３０】
上述した分離装置１を用いることにより、基材層及び表面層を備えた複層フィルム１０から表面層を分離して、基材層を含む樹脂フィルム２０を得る、樹脂フィルム２０の製造方法を行うことができる。この製造方法は、
複層フィルム１０を用意する工程と、
用意された複層フィルム１０を擦過ローラー１１０へ供給する工程と、
供給された複層フィルム３０の表面層を、擦過ローラー１１０の擦過面１１４で擦過する工程と、
擦過ローラー１１０の中空部１１５に、流体としての水を供給する工程と、
供給された水が、擦過ローラー１１０の多孔質部１１１の細孔を通って、擦過面１１４に流出する工程と、を含む。
【００３１】
複層フィルム１０としては、基材層及び表面層を備える長尺のフィルムを用意する。基材層は、回収したい樹脂で形成された層である。また、表面層は、基材層に含まれる樹脂とは異なる材料で形成された層である。通常、表面層の材料は、基材層に含まれる樹脂とは種類の異なる樹脂である。本実施形態では、基材層及び表面層を備える２層構造の複層フィルム１０を用いた例を示す。
【００３２】
複層フィルム１０を用意した後で、図１及び図２に示すように、その複層フィルム１０を擦過ローラー１１０に供給する工程を行う。分離装置１では、矢印Ａ１２０（図２参照）に示すように回転駆動される供給ローラー１２０によって、複層フィルム１０がその長手方向に連続的に搬送される。そして、この搬送される複層フィルム１０は、押えローラー１３１を経て、擦過ローラー１１０へと供給される。
【００３３】
複層フィルム１０が擦過ローラー１１０に供給されると、その複層フィルム１０の表面層が、擦過ローラー１１０の多孔質部１１１の外周面としての擦過面１１４（図１参照）に接触する。これにより、擦過面１１４に接触したエリアにおいて、複層フィルム１０の表面層を擦過する工程が行われる。本実施形態に示す例では、図１に示すように、複層フィルム１０の幅方向全体に亘って擦過ローラー１１０の多孔質部１１１が設けられている。よって、複層フィルム１０の表面層の全部のエリアにおいて、表面層の擦過が行われる。
【００３４】
擦過ローラー１１０による擦過は、搬送される複層フィルム１０が押えローラー１３１及び１３２によって押さえられた状態で行われる。この際、押えローラー１３１及び１３２により、複層フィルム１０と擦過ローラー１１０との接触圧力、及び、複層フィルム１０と擦過ローラー１１０との接触長さが調整される。前記の接触圧力及び接触長さは、表面層の適切な分離ができる範囲で、任意に設定できる。
【００３５】
本実施形態に示す例においては、擦過ローラー１１０が、図２に矢印Ａ１１０で示すように、回転駆動されている。よって、擦過ローラー１１０による擦過回数を多くして、効率的な表面層の擦過を行うことができる。擦過ローラー１１０の回転数は、摩擦による樹脂フィルム２０の切断、及び、擦過面１１４から流出する水の飛散、を抑制できる範囲で、任意に設定できる。
【００３６】
前記のような表面層の擦過により、通常は大部分、好ましくは全ての表面層が複層フィルム１０から分離され、樹脂フィルム２０が得られる。得られた樹脂フィルム２０は、押えローラー１３２及び送出ローラー１４０を経て送出され、回収される。
【００３７】
さらに、前記のように擦過ローラー１１０による複層フィルム１０の表面層の擦過が行われている期間に、タンク１５０、ポンプ１６０及びフィルタ１７０を含む供給系によって、擦過ローラー１１０の中空部１１５に水を供給する工程が行われる。具体的には、タンク１５０に収納された水が、ポンプ１６０によって、所定の圧力を加えられながら擦過ローラー１１０へ向けて送出される。この送出された水は、フィルタ１７０によってろ過された後、図３に示すフランジ１１２の導入路１１６を経て、中空部１１５へと供給される。
【００３８】
供給された水は、多孔質部１１１が有する細孔を通って、擦過面１１４に染み出るように流出する。一般に、前記の擦過は、擦過面１１４の突起部と複層フィルム１０の表面層とのが接触する点（擦過点）が、当該表面層上を移動することによって、行われる。よって、表面層には、擦過点が移動した跡としての擦過跡が形成されて表面層の除去が達成される一方、擦過面１１４の突起部には、分離された表面層の一部が擦過片として付着する。前記のように擦過面１１４から流出する水によれば、擦過面１１４に付着したこの擦過片を除去できる。よって、擦過片の付着によって突起部が埋まることを抑制できるので、擦過ローラー１１０の擦過能力の低下を抑制できる。したがって、長期間にわたっての表面層を擦過することが可能である。
【００３９】
通常、擦過面１１４からの水の流出は、複層フィルム１０と接触していない擦過面１１４の部位において生じるが、複層フィルム１０と接触している擦過面１１４の部位において水の流出が生じてもよい。
また、擦過面１１４からの水の流出量は、ポンプ１６０による加圧の程度、及び、多孔質部１１１が有する細孔の径などの条件によって調整できる。よって、これらの条件は、表面層の擦過片の除去が円滑にできるように、適切に調整することが好ましい。
【００４０】
擦過ローラー１１０の擦過面１１４から流出した水は、回収器１８０及び擦過片分離部１９０を含む回収系によって、タンク１５０へと回収される。具体的には、擦過面１１４から流出した水は、擦過片と一緒に、擦過ローラー１１０、複層フィルム１０又は樹脂フィルム２０を伝って落下し、回収器１８０に回収される。この回収された水は、擦過片分離部１９０によって擦過片を分離された後、タンク１５０へと戻される。そして、回収された水は、再び、擦過ローラー１１０の中空部１１５への供給に用いられる。
【００４１】
以上のように、本実施形態に係る樹脂フィルム２０の製造方法は、擦過ローラー１１０の擦過面１１４の突起部が擦過片によって埋まることを抑制できる。よって、長期間にわたっての樹脂フィルム２０を製造することが可能である。
【００４２】
また、通常は、擦過面１１４から流出した水という流体の流れによって、擦過片を輸送できる。したがって、流体と一緒に擦過片を回収器１８０で回収できるので、擦過片の回収を円滑に行うことができる。
【００４３】
さらに、本実施形態では、流体として水という液体を用いている。よって、表面層の一部が分離されて生じる擦過片に液体が付着するので、擦過片の飛散を抑制できる。一般に、擦過片は粉状であり、粉塵となって飛散する傾向があるが、擦過面１１４から流出する液体がこの粉を湿らせるので、前記の飛散を抑制できる。
【００４４】
ところで、本実施形態に係る樹脂フィルム２０の製造方法によれば、複層フィルム１０から表面層だけでなく、基材層の一部も分離されることがありえる。適切なリサイクルの観点では、表面層の効率的な分離が達成できれば、このように基材層の一部が分離されてもよい。基材層の一部が分離される場合、樹脂フィルム２０への表面層の残留を特に効果的に抑制できるので、基材層に含まれる樹脂の特に高い純度でのリサイクルが可能である。
【００４５】
上述した第一実施形態は、更に変更して実施してもよい。
例えば、流体としては、水以外の液体を用いてもよく、ガスを用いてもよい。
また、例えば、擦過具としての擦過ローラー１１０は、回転させずに固定してもよい。擦過ローラー１１０が固定されている場合でも、複層フィルム１０が搬送されることにより、擦過ローラー１１０による表面層の擦過が可能である。
【００４６】
さらに、例えば、擦過具の形状は、ローラー状に限定されない。例えば、外側面に擦過面を有する柱状部材を擦過具として用いてもよい。具体例を挙げると、断面が半円状の柱状部材であって、側面に擦過面を有する部材を擦過具として用いてもよい。
また、例えば、分離装置１に設ける擦過ローラー１１０の数を、２個以上にしてもよい。
【００４７】
さらに、例えば、押えローラー１３１及び１３２の代わりに、当該押えローラー１３１及び１３２以外の部材によって複層フィルム１０と擦過ローラー１１０との接触圧力の調整を行ってもよい。具体例を挙げると、擦過ローラー１１０と対向する位置に、複層フィルム１０を擦過ローラー１１０とは反対側から押えることができる押え材を設け、この押え材が押える力によって複層フィルム１０と擦過ローラー１１０との接触圧力の調整を行ってもよい。
【００４８】
［第二実施形態］
複層フィルムの表面層が擦過されて生じる擦過片は、飛散しやすい。第一実施形態で説明したように、擦過ローラー１１０の擦過面１１４から液体が流出する場合、その液体によって擦過片の飛散を抑制できるが、擦過片の飛散を更に効果的に抑制するために、分離装置には、擦過片の飛散を抑制できる飛散抑制部を設けてもよい。以下、その例を、第二実施形態を示して説明する。
【００４９】
図４は、本発明の第二実施形態に係る分離装置２を模式的に示す正面図である。この分離装置２は、図４に示すように、飛散抑制部として液体を噴射可能なノズル２１０を備えること以外は、第一実施形態において説明した分離装置１と同じに設けられている。よって、分離装置２は、第一実施形態で説明したのと同じ擦過ローラー１１０、供給ローラー１２０、押えローラー１３１及び１３２、送出ローラー１４０、タンク１５０、ポンプ１６０、フィルタ１７０、回収器１８０並びに擦過片分離部１９０に組み合わせて、更にノズル２１０を備える。このノズル２１０は、擦過ローラー１１０と複層フィルム１０とが接触する範囲に水等の液体を噴射できるように設けられている。
【００５０】
上述した分離装置２を用いることにより、第一実施形態で説明した樹脂フィルム２０の製造方法と同じように、複層フィルム１０から表面層を分離して基材層を含む樹脂フィルム２０を得る、樹脂フィルム２０の製造方法を行うことができる。よって、第二実施形態に係る分離装置２を用いることによれば、第一実施形態で説明したのと同じ利点を得ることができる。また、第二実施形態に係る分離装置２を用いる場合、ノズル２１０から液体を噴射することにより、擦過によって生じる擦過片の飛散を効果的に抑制することができる。
【００５１】
上述した第二実施形態は、更に変更して実施してもよい。例えば、第二実施形態は、第一実施形態において説明したのと同じように変更して実施してもよい。
【００５２】
［第三実施形態］
前述の第二実施形態では、擦過片の飛散を抑制するための飛散抑制部として、液体を噴射可能なノズルを用いたが、飛散抑制部は、前記のノズルに限定されない。以下、ノズル以外の飛散抑制部を用いた場合の例を、第三実施形態を示して説明する。
【００５３】
図５は、本発明の第三実施形態に係る分離装置３を模式的に示す正面図である。この分離装置３は、図５に示すように、回収器１８０の代わりに流体回収部及び飛散抑制部の両方として機能できる液槽３８０を備えること以外は、第一実施形態において説明した分離装置１と同じに設けられている。よって、分離装置３は、第一実施形態で説明したのと同じ擦過ローラー１１０、供給ローラー１２０、押えローラー１３１及び１３２、送出ローラー１４０、タンク１５０、ポンプ１６０、フィルタ１７０、並びに擦過片分離部１９０に組み合わせて、更に液槽３８０を備える。
【００５４】
液槽３８０には、液体が溜められている。この液体として、通常は、擦過ローラー１１０の中空部（図５では図示せず。）に供給される液体と同じものを用いる。本実施形態では、液槽３８０に液体として水が溜められた例を示す。また、液槽３８０は、当該液槽３８０の水中に擦過ローラー１１０が位置するように設置されている。よって、液槽３８０は、第一実施形態で説明した回収器１８０と同じく、擦過ローラー１１０の擦過面（図５では図示せず。）から流出する水を回収できる。
【００５５】
さらに、液槽３８０は、液槽３８０中の水をタンク１５０に戻せるようにするため、配管によってタンク１５０に接続されている。また、液槽３８０とタンク１５０との間には擦過片分離部１９０が設けられている。よって、本実施形態に係る分離装置３では、液槽３８０及び擦過片分離部１９０により、タンク１５０へ水を回収する回収系が形成される。
【００５６】
上述した分離装置３を用いることにより、第一実施形態で説明した樹脂フィルム２０の製造方法と同じように、複層フィルム１０から表面層を分離して基材層を含む樹脂フィルム２０を得る、樹脂フィルム２０の製造方法を行うことができる。よって、第三実施形態に係る分離装置３を用いることによれば、第一実施形態と同じ利点を得ることができる。また、第三実施形態に係る分離装置３を用いる場合、液槽３８０に溜められた液体中で擦過が行われるので、擦過によって生じる擦過片の飛散を効果的に抑制することができる。
【００５７】
上述した第三実施形態は、更に変更して実施してもよい。例えば、第三実施形態は、第一実施形態において説明したのと同じように変更して実施してもよい。
【００５８】
［第四実施形態］
前述の第一実施形態から第三実施形態では、いずれも、片側にのみ表面層を有する複層フィルム１０を用いた例を示したが、両側に表面層を有する複層フィルムについても、本発明を適用することが可能である。以下、その例を、第四実施形態を示して説明する。
【００５９】
図６は、本発明の第四実施形態に係る分離装置４を模式的に示す正面図である。この分離装置４は、図６に示すように、第一実施形態で説明したのと同じ擦過ローラー１１０、供給ローラー１２０、送出ローラー１４０、タンク１５０、ポンプ１６０、フィルタ１７０、回収器１８０並びに擦過片分離部１９０に組み合わせて、更に擦過ローラー４１０、ポンプ４６０及びフィルタ４７０を備える。
【００６０】
この分離装置４において、擦過ローラー１１０は、複層フィルム３０の一側の表面層を擦過するための擦過具であり、適宜「第一擦過ローラー１１０」と呼ぶことがある。また、ポンプ１６０及びフィルタ１７０は、この第一擦過ローラー１１０の中空部（図６には図示せず。）に水を供給するための供給系に含まれるので、適宜「第一ポンプ１６０」及び「第一フィルタ１７０」と呼ぶことがある。これらの第一擦過ローラー１１０、第一ポンプ１６０及び第一フィルタ１７０は、第一実施形態で説明したのと同じく、第一擦過ローラー１１０の擦過面（図６には図示せず。）から水を流出させながら、複層フィルム３０の一側の表面層を擦過できるように設けられている。
【００６１】
他方、擦過ローラー４１０は、複層フィルム３０の他側の表面層を擦過するための擦過具であり、適宜「第二擦過ローラー４１０」と呼ぶことがある。また、ポンプ４６０及びフィルタ４７０は、この第二擦過ローラー４１０の中空部（図示せず。）に水を供給するための供給系に含まれるので、適宜「第二ポンプ４６０」及び「第二フィルタ４７０」と呼ぶことがある。
【００６２】
第二擦過ローラー４１０は、複層フィルム３０の表面層のうち、第一擦過ローラー１１０によって擦過されるのとは反対側の表面層を擦過できるように設けられている。具体的には、第二擦過ローラー４１０は、第一擦過ローラー１１０に対向する位置に、複層フィルム３０の表面層を擦過できるように設けられている。以上の事項以外は、第二擦過ローラー４１０は、第一擦過ローラー１１０と同じに設けられている。
【００６３】
また、第二ポンプ４６０及び第二フィルタ４７０は、第一ポンプ１６０及び第一フィルタ１７０がタンク１５０内の水を第一擦過ローラー１１０の中空部に水を供給するのと同じく、タンク１５０内の水を第二擦過ローラー４１０の中空部に供給できるように設けられている。よって、タンク１５０、第二ポンプ４６０及び第二フィルタ４７０により、第二擦過ローラー４１０の中空部へ水を供給する供給系が形成される。したがって、第二擦過ローラー４１０、第二ポンプ４６０及び第二フィルタ４７０は、第二擦過ローラー４１０の擦過面（図示せず）から水を流出させながら、複層フィルム３０の他側の表面層を擦過できるように設けられている。
【００６４】
上述した分離装置４を用いることにより、両側に表面層を有する複層フィルム３０から表面層を分離して、基材層を含む樹脂フィルム２０を得る樹脂フィルム２０の製造方法を行うことができる。
具体的には、本実施形態に係る樹脂フィルム２０の製造方法では、基材層と、この基材層の一側に形成された表面層と、この基材層の他側に形成された表面層とを備える複層フィルム３０を用意し、供給ローラー１２０によって第一擦過ローラー１１０及び第二擦過ローラー４１０へ供給する。第一擦過ローラー１１０は、複層フィルム３０の一側の表面層を擦過する。他方、第二擦過ローラー４１０は、複層フィルム３０の他側の表面層を擦過する。これにより、複層フィルム３０から両方の表面層が分離されて、樹脂フィルム２０が得られる。
【００６５】
また、これらの擦過は、第一擦過ローラー１１０及び第二擦過ローラー４１０の擦過面から水を流出させながら行われる。よって、擦過片の付着によって擦過面の突起部が埋まることを抑制できるので、長期間にわたって樹脂フィルム２０を製造することが可能である。さらに、擦過面から流出した水は、回収器１８０で回収され、擦過片分離部１９０によって擦過片を分離された後で、タンク１５０へと戻される。
【００６６】
このように、第四実施形態に係る分離装置４を用いることによれば、基材層の両側に表面層を備える複層フィルム３０から樹脂フィルム２０を製造する場合であっても、第一実施形態と同じ利点を得ることができる。
【００６７】
第四実施形態に係る樹脂フィルム２０の製造方法は、更に変更して実施してもよい。例えば、第四実施形態は、第一実施形態において説明したのと同じように変更して実施してもよい。
【００６８】
［その他の実施形態］
上述した第一実施形態から第四実施形態は、更に変更して実施してもよい。
例えば、上述した実施形態は、任意に組み合わせて実施してもよい。具体例を挙げると、第四実施形態に係る分離装置４に、第二実施形態又は第三実施形態で説明した飛散抑制部を設けてもよい。
また、一般に、複層フィルム１０又は３０の張力が大きい方が、擦過による表面層の分離を効果的に行うことができることが判明している。そこで、例えば、上述した分離装置１〜４に、複層フィルム１０又は３０の張力を調整する張力調整部を設けてもよい。
【００６９】
［樹脂のリサイクル方法］
上述した樹脂フィルムの製造方法を用いることにより、基材層及び表面層を含む複層フィルムから、基材層に含まれる樹脂をリサイクルするリサイクル方法を実現できる。このリサイクル方法は、通常、上述した樹脂フィルムの製造方法によって、複層フィルムから表面層を分離して、基材層を含む樹脂フィルムを得る工程と；前記の樹脂フィルムに、加熱処理等の溶融処理を行って、溶融樹脂を得る工程と；溶解樹脂を成形して、再生樹脂を得る工程と；を含む。一般的には、溶融樹脂はペレット状に成形されるので、再生樹脂は、樹脂ペレットとして得られる。また、前記のリサイクル方法は、樹脂フィルムを粉砕する工程、樹脂フィルムを洗浄する工程、などの任意の工程を含んでいてもよい。
【００７０】
上述した樹脂フィルムの製造方法によれば、擦過具の擦過面に対する擦過片の付着を抑制できるので、複層フィルムから表面層を分離する能力の低下を抑制できる。よって、長期間にわたって、基材層に含まれていた樹脂を高い含有率で含む樹脂フィルムを得ることができる。このため、この樹脂フィルムから得られる再生樹脂は、表面層に由来する成分の混入が少ない。したがって、前記のリサイクル方法によれば、基材層に含まれていた樹脂を高い純度で含む再生樹脂を得ることができる。
【００７１】
前記のように純度の高い再生樹脂が得られるリサイクル方法は、特に、光学フィルムの材料としての樹脂のリサイクル方法として、特に有用である。光学フィルムは、一般に、光線透過率、ヘイズ、レターデーション、色等の光学属性において、厳しい制限がある。しかし、表面層に由来する成分が再生樹脂に混入すると、再生樹脂は前記の光学属性の制限を逸脱し易くなる。
【００７２】
例えば、本発明者は、厚み５０μｍの無色の樹脂で形成された基材層と、厚み５０ｎｍ以下のポリウレタンで形成された表面層とを備える光学フィルムから、無色の樹脂をリサイクルする実験を行った。この際、表面層を擦過することで表面層の分離を行った後、樹脂のリサイクルを試みた。しかし、擦過具の擦過面に対する擦過片の付着が生じると、複層フィルムから表面層を分離する能力が低下し、得られる樹脂フィルムに僅かに表面層が残留した。そして、この残留した表面層に由来して、再生樹脂にポリウレタンが混入したため、再生樹脂が着色し、光学フィルムの材料として不適になった。
【００７３】
このように、表面層に由来する成分の混入は、例えその混入量が僅かでも、光学フィルムの材料としての再生樹脂が得られない原因となりうる。これに対し、上述したリサイクル方法では、そのような表面層に由来する成分の混入を効果的に抑制できるので、光学フィルムからの樹脂のリサイクルに好適である。
【００７４】
［複層フィルム］
図７及び図８は、それぞれ、一例としての複層フィルム１０及び３０をその厚み方向に平行な平面で切った断面を模式的に示す断面図である。図７及び図８に示すように、複層フィルム１０及び３０は、基材層１１並びに表面層１２及び３３を備える。図７に示すように、複層フィルム１０は、基材層１１の一側のみに表面層１２を備えていてもよい。また、図８に示すように、複層フィルム３０は、基材層１１の両側に表面層１２及び３３を備えていてもよい。
【００７５】
基材層は、樹脂によって形成された層である。基材層に含まれる樹脂が、前述したリサイクル方法において、リサイクルする対象となる。基材層に含まれる樹脂としては、通常、熱可塑性樹脂を用いる。この熱可塑性樹脂は、熱可塑性の重合体と、必要に応じて任意の成分を含みうる。重合体としては、例えば、スチレンポリマー；アクリルポリマー；ポリメチルメタクリレート等のメタクリルポリマー；ポリ塩化ビニル等のハロゲン含有ポリマー；ポリエチレン、ポリプロピレン等のオレフィンポリマー；脂環式構造含有重合体；ポリカーボネート；ポリエチレンテレフタレート、ポリエチレンナフタレート等のポリエステル；ポリアミド；熱可塑性ポリウレタン；ポリエーテルスルホン；ポリスルホン；２，６−キシレノールの重合体等のポリフェニレンエーテル；二酢酸セルロース、三酢酸セルロース等のセルロースエステル類、セルロースカーバメートル類、セルロースエーテル類等のセルロース誘導体；ポリジメチルシロキサン、ポリメチルフェニルシロキサン等のシリコーンポリマー；ビニルポリマー；ポリイミド；ポリアリレート；などが挙げられる。また、重合体は、１種類を単独で用いてもよく、２種類以上を任意の比率で組み合わせて用いてもよい。中でも、透明性、低吸湿性、寸法安定性及び加工性に優れ、光学フィルムの材料に好適であることから、脂環式構造含有重合体が好適である。脂環式構造含有重合体は、主鎖及び／又は側鎖に脂環式構造を有する重合体であり、例えば、特開２００７−０５７９７１号公報に記載のものを用いうる。
【００７６】
基材層は、１層を単独で含む単層構造を有していてもよく、組成の異なる複数の層を含む複層構造を有していてもよい。
【００７７】
表面層を分離した後に得られる樹脂フィルムの機械的強度を高めてその搬送性を良好にする観点では、基材層の厚みは、好ましくは５μｍ以上、より好ましくは１０μｍ以上、特に好ましくは２０μｍ以上である。基材層の厚みの上限は、特段の制限は無いが、好ましくは１ｍｍ以下、より好ましくは２００μｍ以下、特に好ましくは１００μｍ以下である。
【００７８】
表面層は、基材層の一側又は両側に形成された層であり、通常、複層フィルムの最外層となっている。この表面層は、基材層に含まれる樹脂とは異なる材料で形成されている。表面層に含まれる材料は、単体金属、金属化合物などのように、樹脂以外の材料であっても構わないが、通常は、樹脂である。
【００７９】
表面層に含まれる樹脂は、通常、重合体を含む。重合体としては、例えば、スチレンポリマー；アクリルポリマー；メタクリルポリマー；ハロゲン含有ポリマー；ポリエチレン、ポリプロピレン等のオレフィンポリマー；脂環式構造含有重合体；ポリカーボネート；ポリエチレンテレフタレート、ポリエチレンナフタレート等のポリエステル；ポリアミド；熱可塑性ポリウレタン等のポリウレタン；ポリエーテルスルホン；ポリスルホン；２，６−キシレノールの重合体等のポリフェニレンエーテル；セルロースエステル類、セルロースカーバメートル類、セルロースエーテル類等のセルロース誘導体；ポリジメチルシロキサン、ポリメチルフェニルシロキサン等のシリコーンポリマー；ビニルポリマー；ポリエチレンイミン；等が挙げられる。また、重合体は、１種類を単独で用いてもよく、２種類以上を任意の比率で組み合わせて用いてもよい。中でも、ポリウレタンが好ましい。ポリウレタンとしては、例えば、特開２０１５−１８９０５１号公報に記載された物を用いうる。
【００８０】
さらに、表面層に含まれる樹脂は、重合体以外の任意の成分を含んでいてもよい。このような任意の成分としては、例えば、耐熱安定剤、耐候安定剤、レベリング剤、帯電防止剤、スリップ剤、アンチブロッキング剤、防曇剤、滑剤、染料、顔料、天然油、合成油、ワックス、粒子等が挙げられる。任意の成分は、１種類を単独で用いてもよく、２種類以上を任意の比率で組み合わせて用いてもよい。
【００８１】
表面層は、１層を単独で含む単層構造を有していてもよく、組成の異なる複数の層を含む複層構造を有していてもよい。
【００８２】
表面層の厚みは、０．０１μｍ以上が好ましく、０．０２μｍ以上がより好ましく、０．０３μｍ以上が特に好ましく、また、５μｍ以下が好ましく、２μｍ以下がより好ましく、１μｍ以下が特に好ましい。
【００８３】
複層フィルムは、通常、長尺のフィルムとして用意される。このような長尺の複層フィルムは、例えば、長尺の光学フィルムから切り取った端材、光学フィルムの製造途中で作成される中間フィルムから切り取った端材、等が挙げられる。
【符号の説明】
【００８４】
１、２、３及び４  分離装置
１０及び３０  複層フィルム
２０  樹脂フィルム
１１０  擦過ローラー（第一擦過ローラー）
１１１  多孔質部
１１２及び１１３  フランジ
１１４  擦過面
１１５  中空部
１１６  導入路
１２０  供給ローラー
１３１及び１３２  抑えローラ―
１４０  送出ローラー
１５０  タンク
１６０  ポンプ（第一ポンプ）
１７０  フィルタ（第一フィルタ）
１８０  回収器
１９０  擦過片分離部
２１０  ノズル
３８０  液槽
４１０  擦過ローラー（第二擦過ローラー）
４６０  ポンプ（第二ポンプ）
４７０  フィルタ（第二フィルタ）
【図１】
2020001262.tif 000003
【図２】
2020001262.tif 000004
【図３】
2020001262.tif 000005
【図４】
2020001262.tif 000006
【図５】
2020001262.tif 000007
【図６】
2020001262.tif 000008
【図７】
2020001262.tif 000009
【図８】
2020001262.tif 000010